Brevet FR2614917A1 — publié le 19881110

La présente invention concerne un procédé pour soumettre des matières de garniture d'étanchéité à leur enlèvement de surfaces lisses, en particulier pour les enlever de panneaux de vitragesde fenêtres. -De nombreux panneaux de vitrages de fenêtres sont maintenant fabriqués et vendus avec une garniture périphérique d'étanchéité fixée au panneau avant son ins- tallation. On considère parfois ces fenêtres comme défec- tueuses en raison d'une garniture d'étanchéité défectu- euse, d'une adhérence inappropriée de la garniture d'étan- chéité au panneau, ou pour d'autres raisons qui ne sont pas liées au panneau de vitrage lui-même. En raison du prix élevé du panneau de vitrage en comparaison de la garniture d'étanchéité, il est souhaitable de pouvoir enlever cette garniture d'étanchéité du panneau tout en préservant le panneau pour une utilisation ultérieure. Les procédés antérieurs pour enlever la garniture d'étan- chéité (souvent du type mastic) impliquent de gratter cette garniture pour l'enlever du panneau, ce qui est souvent inefficace et tend à endommager le verre. D'autres procédés d'enlèvement, comme l'enlèvement de la garniture d'étanchéité par application d'un chauffage ou de solvants, ont souvent abouti à de dangereuses émissions de gaz toxi- ques. Le procédé de la présente invention implique d'immerger le panneau de vitrage et la garniture d'étan- chéité dans de l'eau ou dans un autre fluide non volatil, pendant un temps prédéterminé pour ramollir la garniture d'étanchéité. On chauffe la garniture d'étanchéité et le fluide pour bien ramollir cette garniture. Certains fluides ont pour effet de dissoudre la garniture d'étan- chéité alors que d'autres fluides exigent d'enlever ou d'arracher cette garniture du panneau, habituellement à la main, et l'on nettoie ensuite le panneau de vitrage en vue de sa réutilisation. Donc, les objets de la présente invention com- prennent, notamment, la fourniture: 26149 7 - d'un nouveau procédé pour enlever une garni- ture d'étanchéité d'un panneau de vitrage de fenêtre; - un procédé pour enlever la garniture d'étan- chéité d'un panneau de fenêtre, ce procédé préservant bien le panneau de vitrage pour en permettre une utilisa- tion ultérieure; et - un procédé pour enlever une garniture d'étan- chéité de fenêtre, qui est sûr et efficace. D'autres objets de la présente invention ressor- tiront d'une lecture de la description plus détaillée qui suit. Le procédé de la présente invention peut s'appli- quer à une garniture, ou un joint, d'étanchéité, habi- tuellement en polyuréthanne, formé(e) autour de la périphé- rie d'un objet à surface lisse, à savoir un panneau de vitrage de fenêtre. On peut utiliser des promoteurs clas- siques d'adhérence pour amplifier l'adhérence de la gar- niture ou du joint au panneau. Cette combinaison de pan- neaux et de joints ou garnitures d'étanchéité peut être formée par un procédé de moulage par injection avec réac- tion, ce qui est bien connu dans l'industrie. S'il faut enlever du panneau la garniture d'étan- chéité, on immerge ce panneau et sa garniture ou son joint d'étanchéité dans un fluide non volatil (tel que l'eau) pendant un temps prédéterminé qui excède une heure. On retire ensuite le panneau du fluide et on laisse ce pan- neau sécher à la température ambiante. Si nécessaire, on lave ensuite le panneau avec une solution d'un acide dilué, comme de l'acide acétique dilué (vinaigre courant). On chauffe ensuite le panneau, et sa garniture ou son joint d'étanchéité, jusqu'à 93'C au moins, durant 1 h environ. La garniture d'étanchéité sera alors suffi- samment ramollie pour pouvoir être simplement enlevée du panneau par pelage à la main. Après nettoyage de la périphérie du panneau, on renvoie ce panneau à la ligne ou chaine d'assemblage-en vue de son utilisation future. Les exemples non limitatifs suivants sont des- 261 49 1 7 tinés à illustrer les principes du procédé de l'invention. Exemple 1 On immerge dans de l'eau à peine tiède (20,5 C), pendant une période-de 24 heures, un panneau de vitrage de fenêtre qui comprend une garniture en polyuréthanne fixée pour l'étanchéité du panneau à la périphérie de celuici. On retire ensuite le panneau et on le laisse sécher à la température ambiante. Quand il est complète- ment sec, on place le panneau dans un four à 204 C, durant 1 h, puis on retire le panneau. On peut enlever le joint ou garniture de polyuréthanne en tirant sur ce joint-pour le séparer du panneau de fenêtre. On nettoie ensuite le panneau à l'eau tiède et on peut le renvoyer à la chaîne d'assemblage pour une utilisation future. Exemple 2 On immerge dans de l'eau chaude (76 à 82,5'C), pendant une période de 4 h, un panneau de vitrage de fenêtre qui comprend une garniture d'étanchéité en poly- uréthanne fixée par adhérence à la périphérie de ce panneau. On retire ensuite le panneau et on le lave avec du vinai- gre usuel. Puis on chauffe le panneau dans un four à 204'C durant 1 h, on le retire du four et on le laisse refroidir. On enlève la garniture d'étanchéité en tirant sur cette garniture, et l'on nettoie le panneau de fenêtre avec de l'eau tiède, pour enlever tout résidu éventuel, avant de renvoyer le panneau de fenêtre à la chaîne d'assemblage en vue d'une utilisation future. Un autre procédé pour enlever le joint ou garni- ture d'étanchéité implique d'immerger le panneau, et sa garniture d'étanchéité, dans une solution chaude d'une composition polymère normalement cireuse. On préfère utiliser une certaine quantité d'un polymère oxy-alkylé- nique tel que du méthoxy polyéthylène glycol, vendu sous la marque commerciale "Carbouax" par Union Carbide Corpo- ration, Danbury, CT (Connecticut,Etats-Unis d'Amérique). On chauffe la composition jusqu'à une température située juste au-dessous de son point d'ébullition ou de sa tempé- rature de décomposition, pour liquéfier la composition et permettre d'y immerger les pièces à traiter. Au bout d'un temps relativement court, qui est en général de 10 à 120 minutes (on préfère une période de 90 minutes) au, cours de laquelle la garniture se dissout dans la cire chaude, on retire les pièces, on les nettoie avec une solution de vinaigre, et on les essuie pour les sécher. Après plusieurs opérations de ce genre, on peut remplacer la solution ou composition cireuse. Exemple 3 On immerge un panneau de vitrage de fenêtre, à la périphérie duquel adhère une garniture d'étanchéité en polyuréthanne, dans une cuve chauffée à 193 'C environ et qui contient une certaine quantité de "Carbouax" (ce dernier produit se décompose à 200 C). Au bout de 90 minutes, on retire le panneau et, après son refroidisse- ment, on le lave avec du vinaigre et on le laisse sécher. La garniture d'étanchéité s'est dissoute pendant son immersion dans "Carbowax". Il va de soi que la description ci-dessus a été présentée à titre illustratif et nullement limitatif et que les diverses étapes du procédé sont susceptibles de recevoir diverses variantes qui viendront à l'esprit de l'homme du métier à la lecture de l'exposé ci-dessus. REVENDICATIONS 1. Procédé pour enlever, d'un objet ayant une surface lisse, une garniture d'étanchéité que l'on a fait adhérer à cette surface, procédé caractérisé en ce qu'il comporte les étapes consistant à: a) immerger ledit objet et la garniture d'étan- chéité, pendant une heure au moins, dans un fluide non volatil; b) enlever ledit objet et la garniture d'étan- chéité de ce fluide et laisser l'objet sécher; c) chauffer jusqu'à 93 'G au moins ledit objet et la garniture d'étanchéité, et d) tirer sur cette garniture pour l'enlever, par pelage, de cet objet. 2. Procédé selon la revendication 1, caractérisé en ce que l'objet est du verre traité, la garniture d'étan- chéité est en polyuréthanne, et le fluide non volatil est de l'eau. 3. Procédé selon la revendication 2, caractérisé en ce que, après l'immersion de l'objet et de sa garniture d'étanchéité dans un fluide non volatil et avant le chauf- fage de cet objet, on le nettoie avec un acide dilué. 4. Procédé selon la revendication 2, caractérisé en ce que l'étape (a) comprend l'immersion dudit objet dans de l'eau à la température ambiante, durant 24 h. 5. Procédé selon la revendication 2, caractérisé en ce que l'étape (a) comprend l'immersion de l'objet dans de l'eau chauffée entre 76' et 82,5 'C, pendant 4 h. 6. Procédé selon la'revendication 1, caractérisé en ce que l'étape (a) comprend l'immersion de l'objet à traiter dans une composition polymère normalement cireuse, que l'on chauffe à une température suffisante pour liqué- fier cette composition. 7. Procédé selon la revendication 6, caractérisé en ce que la composition polymère normalement cireuse est un polymère oxyalkylénique. B. Procédé selon la revendication 6, caractérisé. en ce que la matière polymère est. du méthoxy polyéthylène glycol et en ce que l'étape (a) comprend le chauffage de cette matière polymère jusqu'à une température juste inférieure à sa température de décomposition.